【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
第１の液晶ポリマーを含んでなる第１のポリマー成分の複数の第１の繊維セグメントと、第１の熱可塑性等方性ポリマーを含んでなる第２のポリマー成分の複数の第２の繊維セグメントとを含んでなり、第１および第２のポリマー成分が相容性であり、第１および第２の繊維セグメントが、多成分繊維の断面にわたって別個の非閉鎖ゾーンに配列され、多成分繊維の長さに沿って実質的に連続して延在する第１および第２の繊維セグメントを含んでなる多成分繊維を少なくとも部分的に分割することにより形成され、分割が第１と第２の繊維セグメントとの間でなされる繊維の集合体。
【請求項２】
請求項１に記載の繊維の集合体を含んでなる不織ウェブ。
【請求項３】
液晶ポリマーを含んでなる第１のポリマー成分の複数の第１の連続繊維セグメントと、熱可塑性等方性ポリマーを含んでなる第２のポリマー成分の複数の第２の連続繊維セグメントとを含んでなり、第１および第２の繊維セグメントが、多成分繊維の断面にわたって別個の非閉鎖ゾーンに配列され、多成分繊維の長さに沿って実質的に連続して延在する第１および第２のポリマー成分のセグメントを含んでなる複数の多成分繊維を分割することにより形成され、分割が第１および第２のポリマー成分のセグメント間でなされるスパンボンド不織布帛。
【請求項４】
（ａ）紡糸口金から複数の分割可能な連続多成分繊維を溶融紡糸する工程であって、多成分繊維が、多成分繊維の断面にわたって別個の非閉鎖ゾーンに配列され、多成分繊維の長さに沿って実質的に連続して延在する第１のポリマー成分と第２のポリマー成分を含み、第１および第２のポリマー成分のそれぞれが多成分繊維の周囲表面の少なくとも一部を含んでなり、第１および第２のポリマー成分が相容性であって、第１および第２のポリマー成分のそれぞれが５重量パーセント未満の微粒子を含んでいる、工程と、  （ｂ）第１および第２のポリマーを溶融しながら、紡糸口金を出た後、多成分繊維を延伸する工程と、
（ｃ）多成分繊維を急冷する工程であって、多成分繊維が、急冷工程が完了する前に少なくとも部分的に自発的に分割されている工程と、
（ｄ）少なくとも部分的に分割された繊維を収集表面に付着して、スパンボンド不織ウェブを形成する工程と
を含んでなるスプリットファイバーを含んでなるスパンボンド不織布帛の製造方法。
【請求項５】
（ａ）紡糸口金から複数の分割可能な連続多成分繊維を溶融紡糸する工程であって、多成分繊維が液晶ポリマーを含んでなる第１のポリマー成分と熱可塑性等方性ポリマーを含んでなる第２のポリマー成分とを含み、第１および第２のポリマー成分が多成分繊維の断面にわたって別個の非閉鎖ゾーンに配列され、多成分繊維の長さに沿って実質的に連続して延在し、第１および第２のポリマー成分のそれぞれが多成分繊維の周囲表面の少なくとも一部を含んでなり、第１および第２のポリマー成分が相容性である、工程と、
（ｂ）第１および第２のポリマーをさらに溶融しながら、紡糸口金を出た後、多成分繊維を延伸する工程と、
（ｃ）多成分繊維を急冷する工程であって、多成分繊維が、急冷工程が完了する前に少なくとも部分的に自発的に分割されている工程と、
（ｄ）スプリットファイバーを収集表面に付着して、スパンボンド不織ウェブを形成する工程と
を含んでなるスパンボンド布帛の製造方法。
【手続補正２】
【補正対象書類名】明細書
【補正対象項目名】００３０
【補正方法】変更
【補正の内容】
【００３０】
ポリマーの融点は、ＡＳＴＭ  Ｄ−３４１８−９９に従って、示差走査熱量測定（ＤＳＣ）を用いて求める。
本発明の好適な実施態様は次のとおりである。
１．  第１の液晶ポリマーを含んでなる第１のポリマー成分の複数の第１の繊維セグメントと、第１の熱可塑性等方性ポリマーを含んでなる第２のポリマー成分の複数の第２の繊維セグメントとを含んでなり、第１および第２のポリマー成分が相容性であり、第１および第２の繊維セグメントが、多成分繊維の断面にわたって別個の非閉鎖ゾーンに配列され、多成分繊維の長さに沿って実質的に連続して延在する第１および第２の繊維セグメントを含んでなる多成分繊維を少なくとも部分的に分割することにより形成され、分割が第１と第２の繊維セグメントとの間でなされる繊維の集合体。
２．  上記１に記載の繊維の集合体を含んでなる不織ウェブ。
３．  第１および第２の繊維セグメントが連続繊維を含んでなる上記２に記載の不織ウェブ。
４．  不織ウェブがスパンボンドウェブである上記３に記載の不織ウェブ。
５．  第１および第２の繊維セグメントが円形でない断面形状を有している上記２または４のいずれかに記載の不織ウェブ。
６．  第１および第２の繊維セグメントが楔形状である上記５に記載の不織ウェブ。
７．  第１および第２の繊維セグメントの有効繊維直径が約０．０４マイクロメートル〜５０マイクロメートルである上記４に記載の不織ウェブ。
８．  第１および第２の繊維セグメントの有効繊維直径が約１０マイクロメートル以下である上記７に記載の不織ウェブ。
９．  スパンボンドウェブの第１の側に接合したメルトブローン繊維の層をさらに含んでなる上記４に記載の不織ウェブ。
１０．  メルトブローン繊維が多成分繊維である上記９に記載の不織ウェブ。
１１．  メルトブローン繊維の層が複数の第３および第４の繊維セグメントを含んでなり、第３の繊維セグメントが第２の液晶ポリマーを含んでなり、第４の繊維セグメントが第２の液晶ポリマーと相容性のある第２の熱可塑性等方性ポリマーを含んでなり、第３および第４の繊維セグメントが、多成分メルトブローン繊維の断面にわたって別個の非閉鎖ゾーンに配列され、多成分メルトブローン繊維の長さに沿って実質的に連続して延在する第３および第４の繊維セグメントを含んでなる多成分メルトブローン繊維を分割することにより形成されており、分割が第３と第４の繊維セグメントとの間でなされる上記９に記載の不織ウェブ。
１２．  第１および第２の繊維セグメントがメルトブローン繊維セグメントを含んでなる上記２に記載の不織ウェブ。
１３．  液晶ポリマーが、全芳香族ポリエステルおよび部分芳香族ポリエステルよりなる群から選択され、熱可塑性等方性ポリマーが、ポリ（エチレンテレフタレート）、ポリ（１，３−プロピレンテレフタレート）、ポリ（１，４−ブチレンテレフタレート）、ポリ（エチレンナフタレート）、ポリ（シクロへキシレンジメチレンテレフタレート）、ポリエステルコポリマーおよびこれらのブレンドよりなる群から選択されるポリエステルである上記２または４のいずれかに記載の不織ウェブ。
１４．  熱可塑性等方性ポリマーが、二酸成分を基準にして約５〜３０モルパーセントがイソフタレート基で形成されたポリ（エチレンテレフタレート）コポリマーおよびグリコール成分を基準にして約５〜６０モルパーセントが１，４−シクロヘキサンジメタノールから形成されたポリ（エチレンテレフタレート）コポリマーよりなる群から選択されるポリエステルコポリマーである上記１３に記載の不織ウェブ。
１５．  液晶ポリマーを含んでなる第１のポリマー成分の複数の第１の連続繊維セグメントと、熱可塑性等方性ポリマーを含んでなる第２のポリマー成分の複数の第２の連続繊維セグメントとを含んでなり、第１および第２の繊維セグメントが、多成分繊維の断面にわたって別個の非閉鎖ゾーンに配列され、多成分繊維の長さに沿って実質的に連続して延在する第１および第２のポリマー成分のセグメントを含んでなる複数の多成分繊維を分割することにより形成され、分割が第１および第２のポリマー成分のセグメント間でなされるスパンボンド不織布帛。
１６．  多成分繊維が、セグメント化されたパイおよび中空のセグメント化されたパイ断面よりなる群から選択される断面を有している上記１５に記載のスパンボンド布帛。
１７．  （ａ）紡糸口金から複数の分割可能な連続多成分繊維を溶融紡糸する工程であって、多成分繊維が、多成分繊維の断面にわたって別個の非閉鎖ゾーンに配列され、多成分繊維の長さに沿って実質的に連続して延在する第１のポリマー成分と第２のポリマー成分を含み、第１および第２のポリマー成分のそれぞれが多成分繊維の周囲表面の少なくとも一部を含んでなり、第１および第２のポリマー成分が相容性であって、第１および第２のポリマー成分のそれぞれが５重量パーセント未満の微粒子を含んでいる、工程と、  （ｂ）第１および第２のポリマーを溶融しながら、紡糸口金を出た後、多成分繊維を延伸する工程と、
（ｃ）多成分繊維を急冷する工程であって、多成分繊維が、急冷工程が完了する前に少なくとも部分的に自発的に分割されている工程と、
（ｄ）少なくとも部分的に分割された繊維を収集表面に付着して、スパンボンド不織ウェブを形成する工程と
を含んでなるスプリットファイバーを含んでなるスパンボンド不織布帛の製造方法。
１８．  （ａ）紡糸口金から複数の分割可能な連続多成分繊維を溶融紡糸する工程であって、多成分繊維が液晶ポリマーを含んでなる第１のポリマー成分と熱可塑性等方性ポリマーを含んでなる第２のポリマー成分とを含み、第１および第２のポリマー成分が多成分繊維の断面にわたって別個の非閉鎖ゾーンに配列され、多成分繊維の長さに沿って実質的に連続して延在し、第１および第２のポリマー成分のそれぞれが多成分繊維の周囲表面の少なくとも一部を含んでなり、第１および第２のポリマー成分が相容性である、工程と、
（ｂ）第１および第２のポリマーをさらに溶融しながら、紡糸口金を出た後、多成分繊維を延伸する工程と、
（ｃ）多成分繊維を急冷する工程であって、多成分繊維が、急冷工程が完了する前に少なくとも部分的に自発的に分割されている工程と、
（ｄ）スプリットファイバーを収集表面に付着して、スパンボンド不織ウェブを形成する工程と
を含んでなるスパンボンド布帛の製造方法。